(57)【要約】  結晶性アルミノシリケートと該結晶性アルミノシリケートを除く多孔性無機酸化物とを含む担体に活性金属を担持した重質油水素化分解触媒であって、（ａ）前記担体が、結晶性アルミノシリケートと多孔性無機酸化物の合計量基準で、結晶性アルミノシリケート１８質量％以上４５質量％未満と多孔性無機酸化物５５質量％超８２質量％以下を含み、（ｂ）前記活性金属が、モリブデン、タングステン、及びニッケルから選ばれる一種又は二種以上の金属であり、かつ、（ｃ）前記重質油水素化分解触媒の細孔分布が、細孔径５０〜１０，０００Åの細孔の総細孔容積に対し、細孔径５００〜１０，０００Åの細孔の細孔容積が１０％以下、細孔径１００〜２００Åの細孔の細孔容積が６０％以上である重質油水素化分解触媒は、良好な脱硫機能を有し、かつ減圧残渣油のような沸点が５２５℃以上の高沸点留分に対し優れた分解活性を有する重質油水素化分解触媒である。【特許請求の範囲】
【請求項１】
結晶性アルミノシリケートと該結晶性アルミノシリケートを除く多孔性無機酸化物とを含む担体に活性金属を担持した重質油水素化分解触媒であって、
（ａ）前記担体が、結晶性アルミノシリケートと該結晶性アルミノシリケートを除く多孔性無機酸化物の合計量基準で、結晶性アルミノシリケート１８質量％以上４５質量％未満と該結晶性アルミノシリケートを除く多孔性無機酸化物５５質量％超８２質量％以下を含み、（ｂ）前記活性金属が、モリブデン、タングステン、及びニッケルから選ばれる一種又は二種以上の金属であり、かつ、（ｃ）前記重質油水素化分解触媒の細孔分布が、細孔径５０〜１０，０００Åの細孔の総細孔容積に対し、細孔径５００〜１０，０００Åの細孔の細孔容積が１０％以下、細孔径１００〜２００Åの細孔の細孔容積が６０％以上である重質油水素化分解触媒。
【請求項２】
固定床水素化脱硫装置に用いる請求項１に記載の重質油水素化分解触媒。
【請求項３】
結晶性アルミノシリケートが、ＵＳＹゼオライト又は金属担持ＵＳＹゼオライトであり、多孔性無機酸化物の主要成分がアルミナである請求項１に記載の重質油水素化分解触媒。
【請求項４】
結晶性アルミノシリケートが鉄担持ＵＳＹゼオライトである請求項１に記載の重質油水素化分解触媒。
【発明の詳細な説明】
【技術分野】
【０００１】
本発明は、重質油水素化分解触媒に関し、詳しくは、良好な脱硫機能を有し、かつ重質油の分解活性に優れる重質油水素化分解触媒に関するものである。
【背景技術】
【０００２】
原油の常圧蒸留残渣油は、重油直接脱硫装置（以下、「直脱装置」と称する）にて水素化脱硫され、脱硫ナフサ、脱硫灯油、脱硫軽油などの留出油と脱硫重油を生成する。この脱硫重油は、低硫黄Ｃ重油として電力用のボイラー燃料などに用いられている。同時に脱硫重油は、流動接触分解（ＦＣＣ）装置の原料としても使用され、接触分解ガソリン（以下、「ＦＣＣガソリン」と称する）、接触分解軽油（以下、「ＬＣＯ」：ライトサイクルオイルと称する）、ＬＰＧ留分等の軽質留分が生産されている。
近年、石油精製において使用できる原油は重質化し、重質油を多量に含む原油が多くなる傾向にある。しかも、発電、ボイラー用の重油の需要が減少するなど重質油の利用量は減少しつつある。また、流動接触分解装置からのＬＣＯ留分の需要も減少しつつある。一方、ガソリン需要は拡大し、また、プロピレン、ブテン及びベンゼン、トルエン、キシレンなどのＢＴＸ等の多数の石油化学製品の原料として使用されるＬＰＧ留分やナフサ留分の需要も増大してきている。したがって、常圧蒸留残渣油などの重質油からガソリンやナフサ留分、ＬＰＧ留分などの軽質留分を多量に製造する技術開発が重要な課題となっている。【０００３】
このような状況から、重質油を直脱装置、間脱装置などの水素化脱硫装置にて水素化脱硫処理して得られる脱硫重油、脱硫重質軽油などをさらに分解して、脱硫ナフサ、脱硫灯油、脱硫軽油を増産する水素化分解法が開発されている。また、流動接触分解装置にて前記脱硫重油、脱硫重質軽油を高い分解率で接触分解することにより、ＬＰＧ留分、ＦＣＣガソリン留分、ＬＣＯ留分などの軽質留分へ転換することが行われている。
例えば、常圧蒸留残渣油を水素化分解処理することにより、脱硫灯軽油留分、脱硫ナフサ留分の得率を増大して脱硫重油を低減し、かつその脱硫重油を流動接触分解装置にてＬＰＧ留分、ＦＣＣガソリン留分、ＬＣＯ留分を生産することによって、トータル的に残渣油を低減し、軽質油留分を増大させる方法が提案されている（例えば、特許文献１参照）。
そして、ここでは、重質油水素化分解触媒として、例えば、特許文献２に記載されている結晶性アルミノシリケート担体からなる触媒が使用されている。
しかしながら、このような触媒を用いると、脱硫機能が低く硫黄分の低下が不充分であり、また、原料中の沸点が５２５℃以上の減圧残渣油のような高沸点成分に対する分解活性が低く、軽質留分の得率が充分ではないという欠点があった。
したがって、脱硫機能が良好であり、減圧残渣油のような沸点が５２５℃以上の高沸点成分に対する分解活性が優れる重質油水素化分解触媒が必要とされている。【０００４】
【特許文献１】特開平５−１１２７８５号公報
【特許文献２】特許第２９０８９５９号公報
【発明の開示】
【発明が解決しようとする課題】
【０００５】
本発明は、このような状況下でなされたものであり、良好な脱硫機能を有し、かつ減圧残渣油のような沸点が５２５℃以上の高沸点留分に対し優れた分解活性を有する重質油水素化分解触媒を提供することを目的とするものである。
【課題を解決するための手段】
【０００６】
本発明者らは、前記目的を達成するために、鋭意研究を重ねた結果、特定の結晶性アルミノシリケートと多孔性無機酸化物とを特定の割合で含む担体を用いた触媒で、かつ特定の細孔分布等を有する触媒が、前記課題を解決し得ることを見出した。本発明はかかる知見に基づいて完成されたものである。【０００７】
すなわち、本発明は、
〔１〕結晶性アルミノシリケートと該結晶性アルミノシリケートを除く多孔性無機酸化物とを含む担体に活性金属を担持した重質油水素化分解触媒であって、
（ａ）前記担体が、結晶性アルミノシリケートと該結晶性アルミノシリケートを除く多孔性無機酸化物の合計量基準で、結晶性アルミノシリケート１８質量％以上４５質量％未満と該結晶性アルミノシリケートを除く多孔性無機酸化物５５質量％超８２質量％以下を含み、（ｂ）前記活性金属が、モリブデン、タングステン、及びニッケルから選ばれる一種又は二種以上の金属であり、かつ、（ｃ）前記重質油水素化分解触媒の細孔分布が、細孔径５０〜１０，０００Åの細孔の総細孔容積に対し、細孔径５００〜１０，０００Åの細孔の細孔容積が１０％以下、細孔径１００〜２００Åの細孔の細孔容積が６０％以上である重質油水素化分解触媒、
〔２〕固定床水素化脱硫装置に用いる前記〔１〕に記載の重質油水素化分解触媒、
〔３〕結晶性アルミノシリケートが、ＵＳＹゼオライト又は金属担持ＵＳＹゼオライトであり、多孔性無機酸化物の主要成分がアルミナである前記〔１〕又は〔２〕に記載の重質油水素化分解触媒、及び
〔４〕結晶性アルミノシリケートが鉄担持ＵＳＹゼオライトである前記〔１〕〜〔３〕のいずれかに記載の重質油水素化分解触媒、
を提供するものである。
【発明の効果】
【０００８】
本発明によれば、良好な脱硫機能を有し、かつ減圧残渣油のような沸点が５２５℃以上の高沸点留分に対し優れた分解活性を有する重質油水素化分解触媒を提供することができる。
【発明を実施するための最良の形態】
【０００９】
本発明は、結晶性アルミノシリケートと該結晶性アルミノシリケートを除く多孔性無機酸化物（以下、多孔性無機酸化物と略記することがある）を含む担体に活性金属を担持した重質油水素化分解触媒であって、
（ａ）前記担体が、結晶性アルミノシリケートと多孔性無機酸化物の合計量基準で、結晶性アルミノシリケート１８質量％以上４５質量％未満と多孔性無機酸化物５５質量％超８２質量％以下を含み、（ｂ）前記活性金属が、モリブデン、タングステン、及びニッケルから選ばれる一種又は二種以上の金属であり、かつ、（ｃ）前記水素処理触媒の細孔分布が、細孔径５０〜１０，０００Åの細孔の総細孔容積に対し、細孔径５００〜１０，０００Åの細孔の細孔容積が１０％以下、細孔径１００〜２００Åの細孔の細孔容積が６０％以上である重質油水素化分解触媒である。【００１０】
本発明の水素化分解処理触媒は、結晶性アルミノシリケートと多孔性無機酸化物の混合物からなる担体に金属を担持した触媒であることが必要である。
前記結晶性アルミノシリケートとしては、種々のものが使用できるが、例えば、水素型フォージャサイト、ＵＳＹゼオライト、金属担持ＵＳＹゼオライトなどが挙げられ、中でもＵＳＹゼオライト、金属担持ＵＳＹゼオライトが好ましく、特に、金属担持ＵＳＹゼオライトが好ましい。
当該金属担持ＵＳＹゼオライトとしては、ＵＳＹゼオライトに周期表第３〜１６族から選ばれる１種または２種以上の金属を担持した金属担持ＵＳＹゼオライトが好ましく、特に、金属として鉄を担持した鉄担持ＵＳＹゼオライトが好適である。【００１１】
前記ＵＳＹゼオライト、金属担持ＵＳＹゼオライトは、例えば、以下の方法によって製造することができる。
ＵＳＹゼオライトの原料として、アルミナに対するシリカの比率（モル比）、つまりＳｉＯ2／Ａｌ2Ｏ3が４．５以上、好ましくは５．０以上であり、また、Ｎａ2Ｏが２．４質量％以下、好ましくは１．８質量％以下のＹ型ゼオライトを用いる。
まず、上記のＹ型ゼオライトをスチーミング処理してＵＳＹゼオライトとする。ここでスチーミング処理の条件としては様々な状況に応じて適宜選定すればよいが、温度５１０〜８１０℃の水蒸気の存在下で処理するのが好ましい。水蒸気は、外部から導入してもよいし、Ｙ型ゼオライトに含まれる物理吸着水や結晶水を使用してもよい。また、スチーミング処理して得られたＵＳＹゼオライトに鉱酸を加え、混合攪拌処理することによって、ゼオライト構造骨格からの脱アルミニウムとスチーミングおよび鉱酸処理により脱落アルミニウムの洗浄除去を行う。
このような鉱酸としては各種のものが挙げられるが、塩酸、硝酸、硫酸などが一般的であり、そのほかリン酸、過塩素酸、ペルオクソ二スルホン酸、二チオン酸、スルファミン酸、ニトロソスルホン酸等の無機酸、ギ酸、トリクロロ酢酸、トリフルオロ酢酸等の有機酸などを用いることもできる。添加すべき鉱酸の量は、ＵＳＹゼオライト１ｋｇあたり０．５〜２０モルとし、好ましくは３〜１６モルとする。鉱酸濃度は０．５〜５０質量％溶液、好ましくは１〜２０質量％溶液である。処理温度は、室温〜１００℃、好ましくは５０〜１００℃である。処理時間は０．１〜１２時間である。【００１２】
続いてこの系に金属塩溶液を加えてＵＳＹゼオライトに金属を担持する。担持する方法としては混合攪拌処理、浸漬法、含浸法が挙げられ、混合撹拌処理が好ましい。金属としては周期表第３族のイットリア、ランタン、第４族のジルコニウム、チタン、第５族のバナジウム、ニオブ、タリウム、第６族のクロム、モリブデン、タングステン、第７族のマンガン、レニウム、第８族の鉄、ルテニウム、オスミウム、第９族のコバルト、ロジウム、イリジウム、第１０族のニッケル、パラジウム、白金、第１１族の銅、第１２族の亜鉛、カドミウム、第１３族のアルミニウム、ガリウム、第１４族のスズ、第１５族のリン、アンチモン、第１６族のセレンなどが上げられる。この中で、チタン、鉄、マンガン、コバルト、ニッケル、パラジウム、白金が好ましく、特に鉄が好ましい。【００１３】
各種金属の塩としては硫酸塩、硝酸塩が好ましい。金属塩溶液処理を行う場合、状況により異なり一義的に決定することはできないが、通常は処理温度３０〜１００℃、好ましくは５０〜８０℃、処理時間０．１〜１２時間、好ましくは０．５〜５時間とし、これらの金属の担持はゼオライト構造骨格から脱アルミニウムと同時に行うことが好ましく、ｐＨ２．０以下、好ましくは１．５以下の範囲で適宜選定し、実施する。鉄の塩の種類は、硫酸第一鉄、硫酸第二鉄を挙げることができるが、硫酸第二鉄が好ましい。この鉄の硫酸塩はそのまま加えることもできるが、溶液として加えることが好ましい。この際の溶媒は鉄塩を溶解するものであればよいが、水、アルコール、エーテル、ケトン等が好ましい。また、加える鉄の硫酸塩の濃度は、通常は０．０２〜１０．０モル／リットル、好ましくは０．０５〜５．０モル／リットルである。
なお、この鉱酸と鉄の硫酸塩を加えて結晶性アルミノシリケートを処理するにあたっては、そのスラリー比、すなわち、処理溶液容量（リットル）／アルミノシリケート重量（ｋｇ）は、１〜５０の範囲が好都合であり、特に５〜３０が好適である。
上述の処理により得られる鉄担持結晶性アルミノシリケートは、さらに必要に応じて水洗、乾燥を行う。
以上のようにして、ＵＳＹゼオライト、金属担持ＵＳＹゼオライトを製造することができる。【００１４】
一方、結晶性アルミノシリケートと混合して担体を構成する多孔性無機酸化物としては、アルミナ、シリカ−アルミナ、シリカ、アルミナ−ボリア、アルミナ−ジルコニア、アルミナ−チタニアが挙げられ、アルミナとしてはベーマイトゲル、アルミナゾルおよびこれらから製造されるアルミナが用いられる。中でも活性金属が高分散担持できる点でアルミナが好適である。
前記多孔性無機酸化物は複数種混合して用いても良いが、その場合でも好ましくはアルミナが主成分（アルミナ含有量が最も多い）である。【００１５】
本発明の重質油水素化分解触媒の担体は、前記のＵＳＹゼオライトおよび金属担持ＵＳＹゼオライトなどの結晶性アルミノシリケートと多孔性無機酸化物を混合したものを用いる。また、その混合割合は、結晶性アルミノシリケートと多孔性無機酸化物の合計量基準で、結晶性アルミノシリケート１８質量％以上４５質量％未満と多孔性無機酸化物５５質量％超８２質量％以下であることが必要である。結晶性アルミノシリケートと多孔性無機酸化物との混合において結晶性アルミノシリケートの割合が少なすぎると、所望の分解率、軽質留分や中間留分を得るのに高い反応温度を必要とし、その結果、触媒の寿命に悪影響を与える。また、結晶性アルミノシリケートの割合が多すぎると、常圧蒸留残渣油（以下、ＡＲ（３４３+℃）留分と称す）の分解活性は向上するが、より重質な減圧蒸留残渣油（以下、ＶＲ（５２５+℃）留分と称す）の分解活性が低下するとともに軽質留分や中間留分の分解選択性が下がる。
一方、アルミナなどの多孔性無機酸化物は担持される活性金属を高度に分散させるため、多孔性無機酸化物の割合が多いと水素化活性が高く、脱硫活性、脱窒素活性、脱残炭活性、脱アスファルテン活性、脱メタル活性が向上するが、結晶性アルミノシリケートの割合が少なくなり、所望の分解率が得られず、軽質留分や中間留分を得るのが困難になる。また、多孔性無機酸化物の割合が少ないと脱硫活性、脱窒素活性、脱残炭活性、脱アスファルテン活性、脱メタル活性などの水素化活性が低下するという問題がある。そのため結晶性アルミノシリケートと多孔性無機酸化物の混合割合は、結晶性アルミノシリケートと多孔性無機酸化物の合計量基準で、結晶性アルミノシリケート２０質量％以上４５質量％未満と多孔性無機酸化物５５質量％超８０質量％以下からなるものが好適であり、結晶性アルミノシリケート２５質量％以上４３質量％以下と多孔性無機酸化物５７質量％以上７５質量％以下からなるものがより好適であり、特に結晶性アルミノシリケート３０質量％以上４０質量％以下と多孔性無機酸化物６０質量％以上７0質量％以下からなるものが特に好ましい。
本発明の重質油水素化分解触媒の担体は、前記結晶性アルミノシリケートと多孔性無機酸化物のみから成ることが好ましいが、必要に応じて粘土鉱物、リン等の第３成分を混合してもよい。その場合、第３成分の含有量は、結晶性アルミノシリケート、多孔性無機酸化物及び第３成分の合計量を１００質量％として、１〜３０質量％であり、特に３〜２５質量％が好ましい。３０質量％を超えると、担体の表面積が少なくなって触媒活性が十分に発現しない恐れが有る。１質量％未満の場合は、第３成分を加える事による効果の発現が期待できない恐れが有る。【００１６】
また、本発明の重質油水素化分解触媒の担体を製造するためには、上記ＵＳＹゼオライトおよび金属担持ＵＳＹゼオライトなどの結晶性アルミノシリケートは水洗後の水を含有したスラリー状態として使用することが好ましい。そして、上記結晶性アルミノシリケートと多孔性無機酸化物を十分な水分量のもとにニーダー（混練機）にて十分に混合する。
多孔性無機酸化物はゲル状又はゾル状であるが、結晶性アルミノシリケートと同じように水を加えてスラリー状として結晶性アルミノシリケートと混合する。それぞれのスラリー状態での水分量は、結晶性アルミノシリケートスラリーでは３０〜８０質量％が好ましく、４０〜７０質量％がより好ましい。多孔性無機酸化物スラリーでは５０質量％〜９０質量％が好ましく、５５〜８５質量％がより好ましい。
上記の結晶性アルミノシリケートと多孔性無機酸化物を混合捏和したのち、１／１２インチ〜１／３２インチの径、長さ１．５ｍｍ〜６ｍｍに成型し、円柱状、三つ葉型、四葉型の形状の成型物を得る。成型物は３０〜２００℃、０．１〜２４時間乾燥させ、次いで、３００〜７５０℃（好ましくは４５０〜７００℃）で、１〜１０時間（好ましくは２〜７時間）焼成し担体とする。【００１７】
次に、この担体に、周期表第６族、第８族、第９族、第１０族金属のうち少なくとも一種の金属を担持する。ここで周期表第６族に属する金属としては、モリブデン、タングステンが好ましく、また第８〜１０族に属する金属としては、ニッケル、コバルトが好ましい。二種類の金属の組合せとしては、ニッケル−モリブデン、コバルト−モリブデン、ニッケル−タングステン、コバルト−タングステンなどが挙げられ、なかでもコバルト−モリブデン、ニッケル−モリブデンが好ましく、特に、ニッケル−モリブデンが好ましい。
上記活性成分である金属の担持量は、特に制限はなく原料油の種類や、所望するナフサ留分の得率などの各種条件に応じて適宜選定すればよいが、通常は第６族の金属は触媒全体の０．５〜３０質量％、好ましくは５〜２０質量％、第８〜１０族の金属は、触媒全体の０．１〜２０質量％、好ましくは１〜１０質量％である。【００１８】
上記金属成分を担体に担持する方法については特に制限はなく、例えば、含浸法，混練法，共沈法などの公知の方法を採用することができる。
上記の金属成分を担体に担持したものは、通常３０〜２００℃で、０．１〜２４時間乾燥し、次いで、２５０〜７００℃（好ましくは３００〜６５０℃）で、１〜１０時間（好ましくは２〜７時間）焼成して、触媒として仕上げられる。【００１９】
本発明の重質油水素化分解触媒は、以下に示す細孔分布を有することを要する。すなわち、本発明の重質油水素化分解触媒は、マクロ細孔である細孔径が５００〜１０，０００Åの細孔の細孔容積が、全細孔である細孔径５０〜１０，０００Åの細孔の総細孔容積の１０％以下、好ましくは５％以下であり、メソ細孔である細孔径１００〜２００Åの細孔の細孔容積が、総細孔容積の６０％以上、好ましくは７０％以上である。
又、細孔径１００〜２００Åの細孔の細孔容積が、細孔径５０〜５００Åの細孔の細孔容積中に占める割合が７０％以上であることが、より好ましい。
このような細孔分布を有する触媒は、残渣油中のアスファルテン分等の高分子量炭化水素を拡散しやすく制御でき、重質油の水素化および分解を行ない易くすることができる。
なお、本発明では、直径５０Å以上の触媒細孔容積は、触媒細孔直径に応じて、ＡＳＴＭ  Ｄ４２８４−０３に規定する、水銀圧入法により測定した。本発明では、水銀の接触角（ｃｏｎｔａｃｔ  ａｎｇｌｅ）は１４０度、表面張力（ｓｕｒｆａｃｅ  ｔｅｎｓｉｏｎ）は４８０ｄｙｎｅ／ｃｍとして求めた。【００２０】
さらに、本発明の重質油水素化分解触媒は、以下の条件を満たすものが好ましい。
（１）比表面積
本発明に用いる重質油水素化分解触媒は、比表面積が２００〜６００ｍ2／ｇであるも
のが好ましく、２５０〜４５０ｍ2／ｇがより好ましい。比表面積が２００ｍ2／ｇ以上であれば、重質油分解に適した分解活性点の充分な量を触媒表面に配置でき、６００ｍ2／ｇ以下であれば、重質油分子の拡散に充分大きな細孔を有することができる。なお、比表面積は、ＢＥＴ窒素吸着法に従って測定し、解析した（ＡＳＴＭ  Ｄ４３６５−９５）。結晶性アルミノシリケートおよび触媒体試料に対しては、予備前処理として、４００℃、３時間の真空加熱排気処理にて、充分に含有する水分を除去した。また、ＢＥＴプロットから表面積を算出するＰ／Ｐ０の範囲は、０．０１〜０．１０を間の５点を直線に補間して、算出した。
なお、この測定方法は、本発明に用いる重質油水素化分解触媒を構成する結晶性アルミノシリケートの比表面積測定にも用いられる。
（２）全細孔容量
また、当該触媒の窒素ガス吸着法による全細孔容量は０．５０ｃｃ／ｇ以上であることが好ましく、０．５５ｃｃ／ｇ以上がより好ましい。全細孔容量が０．５０ｃｃ／ｇ以上であれば減圧残渣油のような重質油分子の拡散を高めることができる。
尚、結晶性アルミノシリケートおよび触媒全体の全細孔容量は、窒素吸着・脱着等温線から算出した（ＡＳＴＭ  Ｄ４２２２−０３、Ｄ４６４１−９４）。予備前処理として、４００℃、３時間の真空加熱排気処理にて、充分に含有する水分を除去した。全細孔容量は、窒素吸着等温線のＰ／Ｐ０＝０．９９時の窒素吸着量から容量に換算して求めた。【００２１】
本発明の重質油水素化分解触媒は、重質留分の水素化活性が向上し、５２５℃以上の沸点を持つ留分（ＶＲ留分）の分解活性が高く、かつ３４３℃以上の沸点を持つ留分（ＡＲ留分）の分解活性も比較的高い。さらに脱残炭活性、脱硫活性、脱窒素活性が高い。したがって、この触媒を用いて水素化分解すれば、得られた脱硫重質油（脱硫常圧残油：ＤＳＡＲや脱硫減圧軽油：ＤＳＶＧＯ）の性状が流動接触分解装置等の原料として好ましいものとなる。【００２２】
本発明における水素化分解処理触媒は、水素化分解反応に用いられるが、水素化分解反応と同時に水素化脱硫反応、水素化脱窒素反応、水素化脱メタル反応なども行われ、これらは水素高圧下の条件で行う。このような高圧下での水素化分解反応を実施する装置としては、通常、直脱装置が用いられる。【００２３】
本発明の重質油水素化分解触媒を用いる水素化分解の条件は、特に制限はなく、従来、重質油の水素化分解や水素化脱硫反応で行われている反応条件で行えばよく、通常は反応温度が好ましくは３２０〜５５０℃、より好ましくは３５０〜４３０℃、水素分圧が好ましくは１〜３０ＭＰａ、より好ましくは５〜１７ＭＰａ、水素／油比が好ましくは１００〜２０００Ｎｍ3／キロリットル、より好ましくは３００〜１０００Ｎｍ3／キロリットル、液空間速度（ＬＨＳＶ）が好ましくは０．１〜５ｈ-1、より好ましくは０．２〜２．０ｈ-1の範囲で適宜選定すればよい。
また、減圧残渣油、コーカー油、合成原油、抜頭原油、重質軽油、減圧軽油、ＬＣＯ、ＨＣＯ（ヘビーサイクルオイル）、ＣＬＯ（クラリファイドオイル）、ＧＴＬ油、ワックス等の重質油を常圧蒸留残渣油と混合して水素化分解処理をすることもできる。【００２４】
本発明の重質油水素化分解触媒は、これを単独で用いてもよいが、一般の水素化処理触媒と組み合わせたものを用いてもよい。組み合わせのパターンとしては、例えば全触媒充填量に対して第一段目に脱メタル触媒を１０〜４０容量％、第二段目に脱硫触媒を０〜５０容量％、第三段目に本発明の重質油水素化分解触媒を１０〜７０容量％、第四段目にフィニシングの脱硫触媒として０〜４０容量％の充填パターンが好ましい。これらは原料油の性状等によっては種々の充填パターンとすることができる。第一段目の脱メタル触媒の前に原料油中に含まれる鉄粉、無機酸化物等のスケールを除去する脱スケール触媒を充填しても良い。【００２５】
本発明の重質油水素化分解触媒は、例えば次のように利用することができる。
本発明の重質油水素化分解触媒を用いて、常圧蒸留残渣油を水素化分解処理し、得られた生成油の残渣油、若しくは残油と留出油との混合物を原料とし、流動接触分解処理する。
この場合、留出油としては、沸点１２０〜４００℃の留出油が好適であり、１５０〜３５０℃のものがより好ましい。このような沸点範囲のものであれば、良好な沸点範囲の分解生成物が得られ、ＦＣＣガソリンなどを増量する効果がる。また、流動接触分解処理の原料における留出油の混合割合は、１〜３０容量％であることが好ましく、３〜２０容量％がより好ましい。このような範囲であれば、良好にＬＰＧ留分やＦＣＣガソリン留分を増量する効果が認められる。【００２６】
なお、接触分解処理の条件は、特に制限はなく、公知の方法、条件で行えばよい。例えば、シリカ−アルミナ、シリカ−マグネシアなどのアモルファス触媒や、フォージャサイト型結晶アルミノシリケートなどのゼオライト触媒を用い、反応温度４５０〜６５０℃、好ましくは４８０〜５８０℃、再生温度５５０〜７６０℃、反応圧力０．０２〜５ＭＰａ、好ましくは０．２〜２ＭＰａの範囲で適宜選定すればよい。【００２７】
上記常圧蒸留残渣油の分解処理においては、最終工程である流動接触分解の生成油が、燃料や石油化学製品の原料として有用な、ＦＣＣガソリン留分およびＬＰＧ留分の割合を高く、需要が少ないＬＣＯ留分の割合を低くすることができる。
さらに、中間工程である直脱装置などによる水素化分解生成油におけるいわゆる中間留分である灯軽油留分や軽質留分であるナフサ留分などの得率が高く、燃料や石油化学製品の原料として活用できる。【００２８】
次に、本発明を実施例により具体的に説明するが、これらの実施例になんら制限されるものではない。
なお、実施例、比較例では、原料として第１表に示す性状を有するアラビアンヘビーの常圧蒸留残渣油を用いた。【００２９】
【表１】
2009119390.tif 000002
【００３０】
また、実施例で用いた重質油水素化分解触媒の調製及びその物性の評価は、以下のようにして行った。
１．触媒の調製
〔重質油水素化分解触媒Ｉ〕
（１）結晶性アルミノシリケートの調製
Ｎａ−Ｙ型ゼオライト（Ｎａ2Ｏ含量：１３．３質量％，ＳｉＯ2／Ａｌ2Ｏ3（モル比）：５．０）をアンモニウムイオン交換し、ＮＨ4−Ｙゼオライト（Ｎａ2Ｏ含量：１．３質量％）を得た。これを６５０℃でスチーミング処理してスチーミングＹ型ゼオライトとした。１０ｋｇのスチーミングＹ型ゼオライトを純水１１５リットルに懸濁させた後、該懸濁液を７５℃に昇温し３０分間攪拌した。次いでこの懸濁液に１０質量％硫酸溶液６３．７ｋｇを３５分間で添加し、更に濃度０．５７モル／リットルの硫酸第二鉄溶液１１．５ｋｇを１０分間で添加し、添加後更に３０分間攪拌した後、濾過、洗浄し、固形分濃度３０．５質量％の鉄担持ＵＳＹゼオライトスラリーＩを得た。Ｘ線回折法により求めた格子定数は２４．３０Åであった。
（２）アルミナスラリーの調製
アルミン酸ナトリウム溶液（Ａｌ2Ｏ3換算濃度：５．０質量％）８０ｋｇ及び５０質量％のグルコン酸溶液２４０ｇを容器に入れ、６０℃に加熱した。次いで硫酸アルミニウム溶液（Ａｌ2Ｏ3換算濃度：２．５質量％）８８ｋｇを別容器に準備し、１５分間でｐＨ７．２になるように該硫酸アルミニウム溶液を添加し水酸化アルミニウムスラリーを得た。６０℃に保ったまま、６０分間熟成した。次いで、水酸化アルミニウムスラリーをろ過脱水し、アンモニア水で洗浄し、アルミナケーキとした。該アルミナケーキの一部を純水と１５質量％のアンモニア水を用い、アルミナ濃度１２．０質量％、ｐＨ１０．５のスラリーを得た。このスラリーを熟成タンクに入れ攪拌しながら９５℃で８時間熟成した。次いで、この熟成スラリーに純水を加え、アルミナ濃度９．０質量％に希釈した後、攪拌機付オートクレーブに移し、１４５℃で５時間熟成した。更にＡｌ2Ｏ3換算濃度で２０質量％となるように加熱濃縮すると同時に脱アンモニアし、アルミナスラリーＡを得た。【００３１】
（３）触媒の調製
７３８ｇの鉄担持ＵＳＹゼオライトスラリーＩ（３０．５質量％濃度）と２，６２５ｇのアルミナスラリーＡ（２０質量％濃度）をニーダーに加え、加熱、攪拌しながら押し出し成形可能な濃度に濃縮した後、１／１８インチサイズの四つ葉型ペレット状に押し出し成形した。次いで、１１０℃で１６時間乾燥した後、５５０℃で３時間焼成し、鉄担持ＵＳＹゼオライト／アルミナ（固形分換算質量比）で３０／７０の担体Ｉを得た。
次いで、三酸化モリブデンと炭酸ニッケルを純水に懸濁したものを９０℃に加熱し、次いでリンゴ酸を加え溶解させた。この溶解液を担体Ｉにそれぞれ触媒全体に対してＭｏＯ3として１０．５質量％、ＮｉＯとして４．２５質量％になるように含浸し、次いで乾燥させ、５５０℃で３時間焼成し、重質油水素化分解触媒Ｉを得た。この触媒は比表面積３８１ｍ2／ｇ、全細孔容量０．６２ｃｃ／ｇであった。水銀圧入法による細孔径５００〜１０，０００Åの細孔容積が細孔径５０〜１０，０００Åの総細孔容積の１％であり、細孔径１００〜２００Åの細孔容積が細孔径５０〜１０，０００Åの総細孔容積の７３％であった。触媒の組成及び物性を第２表に示す。【００３２】
〔重質油水素化分解触媒ＩＩ〕
重質油水素化分解触媒Ｉの触媒の調製において、鉄担持ＵＳＹゼオライトスラリーＩ（３０．５質量％濃度）を１，１４８ｇとし、アルミナスラリーＡ（２０質量％濃度）を２，６２５ｇとしてニーダーに加えた以外は同様に調製し、鉄担持ＵＳＹゼオライト／アルミナ（固形分換算質量比）で４０／６０の担体ＩＩを得た。
次いで、三酸化モリブデンと炭酸ニッケルを純水に懸濁したものを９０℃に加熱し、次いでリンゴ酸を加え溶解させた。この溶解液を担体ＩＩにそれぞれ触媒全体に対してＭｏＯ3として１０．５質量％、ＮｉＯとして４．２５質量％になるように含浸し、次いで乾燥させ、５５０℃で３時間焼成し、重質油水素化分解触媒ＩＩを得た。この触媒は比表面積４０９ｍ2／ｇ、全細孔容量０．６０ｃｃ／ｇであった。水銀圧入法による細孔径５００〜１０，０００Åの細孔容積が細孔径５０〜１０，０００Åの総細孔容積の２％であり、細孔径１００〜２００Åの細孔容積が細孔径５０〜１０，０００Åの総細孔容積の７９％であった。触媒の組成及び物性を第２表に示す。【００３３】
〔重質油水素化分解触媒ＩＩＩ〕
重質油水素化分解触媒Ｉの触媒の調製において、鉄担持ＵＳＹゼオライトスラリーＩ（３０．５質量％濃度）を１，２３０ｇとし、アルミナスラリーＡ（２０質量％濃度）を１，８７６ｇとしてニーダーに加えた以外は同様に調製し、鉄担持ＵＳＹゼオライト／アルミナ（固形分換算質量比）で５０／５０の担体ＩＩＩを得た。
引き続き、三酸化モリブデンと炭酸ニッケルを純水に懸濁したものを９０℃に加熱し、次いでリンゴ酸を加え溶解させた。この溶解液を担体ＩＩＩにそれぞれ触媒全体に対してＭｏＯ3として１０．５質量％、ＮｉＯとして４．２５質量％になるように含浸し、次いで乾燥させ、５５０℃で３時間焼成し、重質油水素化分解触媒ＩＩＩ得た。この触媒は比表面積４７３ｍ2／ｇ、全細孔容量０．６１ｃｃ／ｇであった。水銀圧入法による細孔径５００〜１０，０００Åの細孔容積が細孔径５０〜１０，０００Åの総細孔容積の１０％であり、細孔径１００〜２００Åの細孔容積が細孔径５０〜１０，０００Åの総細孔容積の５９％であった。触媒の組成及び物性を第２表に示す。【００３４】
〔重質油水素化分解触媒ＩＶ〕
重質油水素化分解触媒Ｉの触媒の調製において、鉄担持ＵＳＹゼオライトスラリーＩ（３０．５質量％濃度）を１，４７６ｇとし、アルミナスラリーＡ（２０質量％濃度）を１，５００ｇとしてニーダーに加えた以外は同様に調製し、鉄担持ＵＳＹゼオライト／アルミナ（固形分換算質量比）で６０／４０の担体ＩＶを得た。
引き続き、三酸化モリブデンと炭酸ニッケルを純水に懸濁したものを９０℃に加熱し、次いでリンゴ酸を加え溶解させた。この溶解液を担体IVにそれぞれ触媒全体に対してＭｏＯ3として１０．５質量％、ＮｉＯとして４．２５質量％になるように含浸し、次いで乾燥させ、５５０℃で３時間焼成し、重質油水素化分解触媒IVを得た。この触媒は比表面積５１７ｍ2／ｇ、全細孔容量０．５６ｃｃ／ｇであった。水銀圧入法による細孔径５００〜１０，０００Åの細孔容積が細孔径５０〜１０，０００Åの総細孔容積の３２％であり、細孔径１００〜２００Åの細孔容積が細孔径５０〜１０，０００Åの総細孔容積の４３％であった。触媒の組成及び物性を第２表に示す。【００３５】
〔重質油水素化分解触媒Ｖ〕
アルミナスラリーＡにＡｌ2Ｏ3／Ｂ2Ｏ3の質量比で８５／１５となるようにホウ酸を添加し、アルミナホウ酸スラリーを得た。このアルミナホウ酸スラリーを、アルミナスラリーＡに代えて混合した以外は重質油水素化分解触媒Ｉと同様に調製し、鉄担持ＵＳＹゼオライト／アルミナ／ボリア（固形分換算質量比）で２０／６８／１２の担体Ｖを得た。
引き続き、ＭｏＯ3として１５．０質量％、ＮｉＯとして４．２質量％とした以外は重質油水素化分解触媒Ｉと同様に調製し、重質油水素化分解触媒Ｖを得た。この触媒は、比表面積積２７０ｍ2／ｇ、全細孔容量０．５１ｃｃ／ｇであった。水銀圧入法による細孔径５００〜１０，０００Åの細孔容積が細孔径５０〜１０，０００Åの総細孔容積の１％であり、細孔径１００〜２００Åの細孔容積が細孔径５０〜１０，０００Åの総細孔容積の７３％であった。触媒の組成および物性を第２表に示す。【００３６】
【表２】
2009119390.tif 000003
【００３７】
２．鉄担持ＵＳＹゼオライト（結晶性アルミノシリケート）及び触媒の物性評価方法
（１）格子定数：鉄担持ＵＳＹゼオライトを乾燥させたものとシリコン内部標準粉末をよく混合、粉砕し、Ｘ線粉末回折（ＸＲＤ）用サンプルホルダーに充填した。これをＣｕ管球、印加電圧４０ＫＶ、印加電流４０ｍＡにてステップスキャンで測定し、得られたピーク角度より鉄担持ＵＳＹゼオライトの格子定数（ＵＤ）を算出した。
（２）結晶化度：ＡＳＴＭ  Ｄ３９０６−０３に従って評価し、Ｙ型ゼオライトとしての結晶性を、リンデＳＫ−４０を１００％として表した相対結晶化度として算出した。
（３）細孔容積：前述に記載の通り。
（４）比表面積および全細孔容量：前述に記載の通り。【００３８】
〔重質油水素化分解触媒の水素化分解活性評価〕
実施例１
重質油水素化分解触媒Ｉを高圧固定床反応器に１００ｃｃ充填し、硫化処理した後、第１表のアラビアンヘビーの常圧蒸留残渣油を原料油として、以下の条件で水素化分解処理を行った。
水素化分解条件
反応温度（ＷＡＴ，  Ｗｅｉｇｈｔ  Ａｖｅｒａｇｅ  Ｔｅｍｐｅｒａｔｕｒｅ，重量平均温度）    ４００℃
液空間速度（ＬＨＳＶ）    ０．３ｈ-1
水素分圧                  １２．９ＭＰａ（１３０ｋｇ／ｃｍ2）
水素／油比                １，０００Ｎｍ3／キロリットル【００３９】
上記水素化分解処理によって得られた生成油（以下、単に生成油と呼ぶ場合も有る）をガスクロマトグラフィー蒸留法（ＡＳＴＭ  Ｄ  ５３０７−９７）により分析を行い、沸点３４３℃超５２５℃以下の留分、沸点５２５＋℃（５２５℃より高い沸点の留分）、中間留分として灯軽油留分（沸点範囲１５０〜３４３℃留分）等各留分の収率を求めた。更に下記定義の３４３+℃／５２５+℃転化率を求めた。結果を第３表に示す。中間留分得率、転化率は値が大きいほど、重質油水素化分解触媒の水素化分解活性が高いことを意味する。下記定義の原料油は、表１のアラビアンヘビーの常圧蒸留残渣油である。
３４３+℃転化率（質量％）＝（原料油中の残油留分−生成油中の残油留分）／原料油中の残油留分
５２５+℃転化率（質量％）＝（原料油中の減圧残油留分−生成油中の残油留分）／原料油中の減圧残油留分【００４０】
また、脱硫活性、脱窒素活性、脱残炭活性、脱アスファルテン活性、及び脱メタル活性を下記測定法及び定義に従って評価し、通常の方法にて算出した。結果を第３表に示す。
上記水素化分解処理によって得られた生成油（以下、単に生成油と呼ぶ場合も有る）中の硫黄分を放射線式励起法（ＪＩＳ  Ｋ  ２５４１−４）で、窒素分を化学発光法（ＪＩＳ  Ｋ  ２６０９）で、バナジウムとニッケル分を蛍光Ｘ線法（ＪＰＩ−５Ｓ−６２−２０００）で、Ｃ７不溶解分をＵＯＰ  ６１４−８０法で、残留炭素分をミクロ法（ＪＩＳ  Ｋ  ２２７０）で測定した。表１のアラビアンヘビーの常圧蒸留残渣油（以下、単に原料油と呼ぶ場合も有る）も、硫黄分を燃焼管式空気法（ＪＩＳ  Ｋ  ２５４１−３）で行った以外は、同じ方法で評価した。
脱硫活性（質量％）＝（原料油中の硫黄分−生成油中の硫黄分）／原料油中の硫黄分
脱窒素活性（質量％）＝（原料油中の窒素分−生成油中の窒素分）／原料油中の窒素分
脱残炭活性（質量％）＝（原料油中の残留炭素分−生成油中の残留炭素分）／原料油中の残留炭素分
脱アスファルテン活性（質量％）＝（原料油中のＣ７不溶解分−生成油中のＣ７不溶解分）／原料油中のＣ７不溶解分
脱メタル活性（質量％）＝（原料油中のＶとＮｉの和−生成油中のＶとＮｉの和）／原料油中のＶとＮｉの和【００４１】
実施例２
実施例１において重質油水素化分解触媒Ｉを重質油水素化分解触媒ＩＩに変えて用いた以外は実施例１と同様にして水素化分解処理を行った。結果を第３表に示す。【００４２】
実施例３
実施例１において重質油水素化分解触媒Ｉを重質油水素化分解触媒Ｖに変えて用いた以外は
実施例１と同様にして水素化分解処理を行った。結果を第３表に示す。【００４３】
比較例１
実施例１において重質油水素化分解触媒Ｉを重質油水素化分解触媒ＩＩＩに変えて用いた
以外は実施例１と同様にして水素化分解処理を行った。結果を第３表に示す。【００４４】
比較例２
実施例１において重質油水素化分解触媒Ｉを重質油水素化分解触媒ＩＶに変えて用いた以外は実施例１と同様にして水素化分解処理を行った。結果を第３表に示す。【００４５】
比較例３
実施例１において重質油水素化分解触媒Ｉを市販脱硫触媒に変えた以外は実施例１と同様にして、水素化分解処理を行った。結果を第３表に示す。【００４６】
【表３】
2009119390.tif 000004
【００４７】
第３表より、本発明の常圧蒸留残渣油の分解方法（実施例１、２）は、本発明の重質油水素化分解触媒を用いない比較例１の方法より、水素化分解処理によるＡＲ留分転化率は
やや劣るもののＶＲ留分転化率が飛躍的に向上している。さらに、脱硫活性、脱窒素活性、脱残炭活性は最高レベルであることが分る。
これに対し、比較例２のように重質油水素化分解触媒における結晶性アルミノシリケートの割合を６０質量％にした方法では、水素化分解処理によるＡＲ留分転化率は高いものの、脱硫活性、脱窒素活性、脱残炭活性に劣り得られる脱硫重油（ＤＳＡＲ、ＤＳＶＧＯ）の品質が低くなる。また、比較例３の方法のように、市販脱硫触媒を用いた場合では、ＶＲ留分転化率は高く、得られた脱硫重油の性状も良好であるが、ＡＲ留分転化率が低く中間留分得率が低い。
【産業上の利用可能性】
【００４８】
本発明の重質油水素化分解触媒は、良好な脱硫機能を有し、かつ減圧残渣油のような沸点が５２５℃以上の高沸点留分に対し優れた分解活性を有するため、これを用いれば、重質油を、灯軽油留分やナフサ留分等の軽質留分に効果的に転換すると共に、残りの重質留分は流動接触分解装置で効率的にガソリン留分等に変換できる。
【国際調査報告】
2009119390.tif 000005
2009119390.tif 000006
2009119390.tif 000007
2009119390.tif 000008